(57)【特許請求の範囲】
【請求項１】
重量平均分子量が１２万〜５０万であるポリ乳酸からなり、結晶核剤として以下の特性を示すタルクが０．２〜４重量％含有された繊維であって、繊維の強伸度積が１８以上、ＤＳＣにおける降温結晶化ピークＴｃ’が９０〜１２０℃であり、かつ結晶化熱量△Ｈが１０〜５０Ｊ／ｇであることを特徴とするポリ乳酸繊維。
（１）タルクの平均粒子径Ｄ５０が３μｍ以下
（２）粒子径１０μｍ以上のタルクが、タルク全量に対して０〜３体積％
【請求項２】
ラクタムおよび／またはラクタムオリゴマーを０．１〜５重量％含有していることを特徴とする請求項１記載のポリ乳酸繊維。
【請求項３】
トータルカルボキシル基末端濃度が１０当量／ｔｏｎ以下であることを特徴とする請求項１または請求項２記載のポリ乳酸繊維。
【発明の詳細な説明】
【技術分野】
【０００１】
本発明は、ポリ乳酸繊維に関するものであり、詳しくは短時間熱処理で結晶性を高めることができ、高温での力学特性に優れたポリ乳酸繊維に関するものである。
【背景技術】
【０００２】
最近、地球的規模での環境問題に対して、自然環境の中で分解するポリマー素材の開発が切望されており、脂肪族ポリエステル等、様々なポリマーの研究・開発、また実用化の試みが活発化している。そして、微生物により分解されるポリマー、すなわち生分解性ポリマーに注目が集まっている。
【０００３】
一方、従来のポリマーはほとんどが石油資源を原料としているが、石油資源が将来的に枯渇すること、また石油資源を大量消費することにより、地質時代より地中に蓄えられていた二酸化炭素が大気中に放出され、地球温暖化が深刻化することが懸念されている。そこで、二酸化炭素を大気中から取り込み成長する植物資源を原料としたポリマーが合成できれば、カーボンニュートラルにより地球温暖化を抑制できることが期待できるのみならず、資源枯渇の問題も同時に解決できる可能性がある。このため、植物資源を原料とするポリマー、すなわちバイオマス利用ポリマーに注目が集まっている。
【０００４】
上記２つの点から、バイオマス利用による生分解性ポリマーが、石油資源を原料とする従来のポリマーを代替していくことが期待されている。しかしながら、バイオマス利用の生分解性ポリマーは一般に力学特性、耐熱性が低く、また高コストといった課題があった。
【０００５】
これらを解決できるバイオマス利用の生分解性ポリマーとして、現在、最も注目されているのがポリ乳酸である。ポリ乳酸は植物から抽出したでんぷんを発酵することにより得られる乳酸を原料としたポリマーであり、バイオマス利用の生分解性ポリマーの中では力学特性、耐熱性、コストのバランスが最も優れている。そして、これを利用した成型品の開発が急ピッチで行われている。
【０００６】
しかしながら、ポリ乳酸はガラス転移温度が６０℃前後であり、さらに分子間結合力が小さいため、ガラス転移温度を越えると容易に変形してしまうといった問題があった。そのため、自動車内装材など、車内が８０℃にも達するような環境での使用が制限されていた。
【０００７】
ポリ乳酸の耐熱性を上げるために、例えば結晶核剤として無機フィラーを添加することが特許文献１〜５などに開示されている。その中でもタルクが効果的であることが記載されている。しかしながら、汎用のタルクをポリ乳酸繊維に適用した場合、タルクの粒子径が大きいために繊維の強度が極めて低く、実用性のあるポリ乳酸繊維は得られなかった。また、ポリ乳酸の結晶化度を高めるためには、粒子径の大きい汎用タルクの場合では、１０％以上添加することが必要であったため、製糸工程でタルク起因の濾圧上昇により、パックライフが数時間と極めて短かかったり、延伸でも毛羽が多発したりと、量産できるものではなかった。
【特許文献１】特開平９−２７８９９１号公報
【特許文献２】特開平１１−５８４９号公報
【特許文献３】特開平１１−１１６７８３号公報
【特許文献４】特開２００３−３２７８０３号公報
【特許文献５】特開２００３−３２８７７９号公報
【発明の開示】
【発明が解決しようとする課題】
【０００８】
本発明は、通常のポリ乳酸よりも結晶化しやすく、高温での力学特性に優れたポリ乳酸繊維を提供するものである。
【課題を解決するための手段】
【０００９】
上記目的は、重量平均分子量が１２万〜５０万であるポリ乳酸からなり、結晶核剤として以下の特性を示すタルクが０．２〜４重量％含有された繊維であって、繊維の強伸度積が１８以上、ＤＳＣにおける降温結晶化ピークＴｃ’が９０〜１２０℃であり、かつ結晶化熱量△Ｈが１０〜５０Ｊ／ｇであることを特徴とするポリ乳酸繊維により達成される。
（１）タルクの平均粒子径Ｄ５０が３μｍ以下
（２）粒子径１０μｍ以上のタルクが、タルク全量に対して０〜３体積％
【発明の効果】
【００１０】
本発明のポリ乳酸繊維は、短時間熱処理により効果的に耐熱性を高めることができるため、衣料用、資材用等、あらゆる用途に好ましく用いることができる。
【発明を実施するための最良の形態】
【００１１】
本発明でいうポリ乳酸とは、−(Ｏ-ＣＨＣＨ３-ＣＯ)n−を繰り返し単位とするポリマーであり、乳酸やラクチド等の乳酸のオリゴマーを重合したものをいう。乳酸には、Ｄ−乳酸とＬ−乳酸の２種類の光学異性体が存在するため、その重合体もＤ体のみからなるポリ（Ｄ−乳酸）とＬ体のみからなるポリ（Ｌ−乳酸）および両者からなるポリ乳酸がある。ポリ乳酸中のＤ−乳酸、あるいはＬ−乳酸の光学純度は、それらが低くなるとともに結晶性が低下し、融点降下が大きくなる。そのため、耐熱性を高めるために光学純度は９０％以上であることが好ましい。
【００１２】
ただし、上記のように２種類の光学異性体が単純に混合している系とは別に、前記２種類の光学異性体をブレンドして繊維に成形した後、１４０℃以上の高温熱処理を施してラセミ結晶を形成させたステレオコンプレックスにすると、融点を飛躍的に高めることができるためより好ましい。
【００１３】
また、ポリ乳酸中にはラクチド等の残存モノマーが存在するが、これら低分子量残留物は仮撚加工工程での加熱ヒーター汚れや染色加工工程での染め斑等の染色異常を誘発する原因となる。また、繊維の加水分解性を促進し、耐久性を低下させるため、これら低分子量残留物は好ましくは１重量％以下、より好ましくは０．５重量％以下、さらに好ましくは０．２重量％以下である。
【００１４】
また、ポリ乳酸の性質を損なわない範囲で、乳酸以外の成分を共重合していてもよい。ただし、バイオマス利用、生分解性の観点から、ポリ乳酸繊維中の乳酸モノマー比率は５０重量％以上とすることが必要である。乳酸モノマーは好ましくは７５重量％以上、より好ましくは９０重量％以上である。また、ポリ乳酸以外の熱可塑性重合体をブレンドしたり、両成分を複合（芯鞘型、バイメタル型）してもよい。さらに改質剤として、粒子、難燃剤、帯電防止剤、抗酸化剤や紫外線吸収剤等の添加物を含有していてもよい。また、ポリ乳酸重合体の分子量は、重量平均分子量で１２万〜５０万であることが必要である。
【００１５】
ポリ乳酸繊維は、前記した様に末端のカルボキシル基が自己触媒作用を有しており、加水分解を促進する。この加水分解は精練や染色等の製品製造工程は勿論のこと、製品になってからも徐々に進行することが判っている。一方、ポリ乳酸繊維は重量平均分子量が５万以下になると急激に繊維の力学特性、特に強度の低下が著しい。そのため、最終製品としては重量平均分子量１２万以上が必要なのである。なお、重量平均分子量は、繊維の耐加水分解性という観点からいえば高い方が好ましいが、分子量が５０万を越えると溶融粘度が高すぎるために繊維に成形することが困難になるとともに、分子配向しにくくなるために力学的特性も低下する傾向にある。そのため、好ましい重量平均分子量は１２万〜３５万であり、より好ましくは１２万〜３０万である。さらに好ましくは１５万〜２５万である。
【００１６】
本発明のポリ乳酸の製造方法は、特に限定されない。具体的には、特開平６−６５３６０号公報に開示されている方法が挙げられる。すなわち、乳酸を有機溶媒及び触媒の存在下、そのまま脱水縮合する直接脱水縮合法である。また、特開平７−１７３２６６号公報に開示されている少なくとも２種類のホモポリマーを重合触媒の存在下、共重合並びにエステル交換反応させる方法である。さらには、米国特許第２,７０３,３１６号明細書に開示されている方法がある。すなわち、乳酸を一旦脱水し、環状二量体とした後に、開環重合する間接重合法である。
【００１７】
本発明のポリ乳酸繊維には以下の特性を有するタルクが０．２〜４重量％含有されていることが必要である。
（１）タルクの平均粒子径Ｄ５０が３μｍ以下
（２）粒子径１０μｍ以上のタルクが、タルク全量に対して０〜３体積％
【００１８】
タルクの平均粒子径Ｄ５０は、結晶化度を高めるとともに、製糸での濾圧上昇や曳糸性、延伸性を確保するために３μｍ以下であることが必要である。また、後述するようにタルクの粒子径は小さいほど比表面積が大きくなり、結晶核剤としての効果も飛躍的に向上する。そのため、タルクの粒子径は最も好ましくは１．５μｍ以下である。なお、タルクの平均粒子径Ｄ５０の下限は特に限定されるものではないが、粒子径が小さくなると凝集性が高くなり、ポリマー中への分散性が悪くなるため０．２μｍ以上であることが好ましい。
【００１９】
また、タルク中に含まれる粒子径１０μｍ以上のタルクは、タルク全量に対して０〜３体積％以下であることが必要である。ポリ乳酸繊維を衣料用、及び産業資材用として用いる場合、その単繊維の繊維直径は１５〜５０μｍのものが汎用グレードとして要求される。我々の検討では、添加するタルクの粒子径に対し、繊維直径が２倍未満になると繊維強度が急激に低下し、強度分布も低強度側にシフトしたブロードなパターンになることがわかった。そのため、粒子径１０μｍを越えるタルクの含有量はタルク全量に対し０〜３体積％以下であることが必要である。好ましくは０〜２重量％、最も好ましくは０重量％である。
【００２０】
なお、上記（１）及び（２）項に記載のタルクの粒子径は（株）島津製作所製ＳＡＬＤ−２０００Ｊを用い、レーザー回折法で測定された粒度分布から求めた値である。
【００２１】
タルクは結晶化速度を高くするために０．２〜４重量％含有されていることが必要である。４重量％を越えるとタルクの凝集により結晶化促進効果の増加がほとんど見られなくなる反面、紡糸での濾圧上昇によりパックライフが短くなるとともに、紡糸、延伸での毛羽立ちや糸切れが多発する。そのため、タルクの添加量は０．５〜４重量％が好ましく、１〜３重量％がより好ましい。
【００２２】
本発明のポリ乳酸繊維は、引張り試験において測定される強度及び伸度から求められる強伸度積が１８以上であることが必要である。強伸度積とは、伸度（％）の平方根と強度（ｃＮ／ｄｔｅｘ）との積によって求められる値であり、繊維のタフネスを示す指標のひとつである。この値が高いほど実用性が高い繊維であることを指し、高いほど好ましい。ポリ乳酸に汎用のタルクを添加して繊維化した場合、この強伸度積は１０以下になってしまうが、本発明のポリ乳酸繊維の強伸度積は１８以上であり、衣料用、産業資材用としても十分実用性のあるレベルである。この強伸度積は好ましくは２１以上である。なお、この強伸度積はタルク未添加の場合でも最大２７程度であり、本発明の超微粒タルクを添加した系においても２５程度が限界である。
【００２３】
また、本発明のポリ乳酸繊維はＤＳＣにおける降温結晶化ピークＴｃ’が９０〜１２０℃であり、かつ結晶化熱量△Ｈが１０〜５０Ｊ／ｇであることが必要である。前記降温結晶化ピークＴｃ’及び結晶化熱量△Ｈは、結晶化速度を計るパラメーターであり、Ｔｃ’は高いほど結晶化速度が速く、△Ｈが大きいほど到達結晶化度が高いことを示す。したがって、Ｔｃ’は高いほど、△Ｈは大きいほど結晶化速度が速く、到達結晶化度も高いので、短時間の熱処理でも高温での力学特性が向上するのである。Ｔｃ’は好ましくは９５〜１２０℃であり、より好ましくは１００〜１２０℃、最も好ましくは１０５〜１２０℃である。また、△Ｈは高いほどよいが、現状では５０Ｊ／ｇが上限に近い。したがって、△Ｈは好ましくは１５〜５０Ｊ／ｇ、より好ましくは２０〜５０Ｊ／ｇ、最も好ましくは２５〜５０Ｊ／ｇである。ポリ乳酸の結晶化特性を前記の範囲とするためには、本発明で用いる超微粒タルクができるだけ凝集しないように制御する必要がある。そのためには２軸の混練機を用いて高剪断（剪断速度１０００sec−１以上）で混練した後、連続して紡糸機にて紡糸を行い、さらに紡糸パック内でのタルクの凝集を抑えるため、口金直上で金属不織布フィルターや金属焼結体（ポーラスメタル）を用いて剪断力を高め、分散性を上げることが好ましい。このときの金属不織布フィルターや金属焼結体の絶対濾過径は、好ましくは４０μｍ以下、より好ましくは２０μｍ以下である。
【００２４】
なお、ＤＳＣでの降温結晶化速度Ｔｃ’及びその結晶化熱量△Ｈは、Ｐerkin  elmer社製ＤＳＣ−７を用い、試料重量を約１０ｍｇとして２００℃で５分間ホールドした後、降温速度１６℃／分で測定した。
【００２５】
また、本発明のポリ乳酸繊維をバインダー繊維として用いる場合、減粘剤を添加することで成型品の力学特性を向上させることができるため好ましい。つまり、ポリ乳酸の溶融粘度を減粘剤により低下させることで、成型品を作成する際のポリマーの流動性が高くなるため、成型品の密度を高くすることができる。そのため、成型品の密度に応じて力学特性を向上させることができるのである。
【００２６】
使用する減粘剤としては、樹脂で汎用的に用いられている滑剤等を用いてもよいが、ポリ乳酸の減粘に最も効果的なものとして、ラクタムおよび／またはラクタムオリゴマーが好ましい。なお、本発明でいうラクタムとは、環式アミド化合物およびその誘導体のことをいい、例えばβ−ブチロラクタム、γ−ブチロラクタム、δ−バレロラクタム、ε−カプロラクタム、１，１−ジメチル−γ−ブチロラクタム等が挙げられるが、ε−カプロラクタムがコスト、性能の両面でバランスがとれていて最も好ましい。また、アミド結合は１つのみならず２つ以上を分子の中に有していてもよい。また、ラクタムオリゴマーとはラクタムが開環重合したもののことをいい、ポリ乳酸との相溶性を良好に保つためには、重量平均分子量としては５，０００以下であることが好ましい。また、ラクタムはアミド結合が１ヶ所であると、鎖連結のような副反応が無く、好ましい。また、ラクタムは他の分子と結合した形でもよく、例えばイソシアネートにε−カプロラクタムが結合したもの（ラクタムブロックイソシアネート）等が挙げられる。ε−カプロラクタム単体は潮解性があるため、乾燥や窒素雰囲気下でハンドリングする装置が必要であるが、このラクタムブロックイソシアネートは吸湿性がほとんど無いため、乾燥工程、窒素雰囲気下とする装置が必要ないという利点がある。
【００２７】
なお、ラクタムおよび／またはラクタムオリゴマーはポリ乳酸とは相溶しているが、共重合はほとんどしていないことが好ましい。ラクタムおよび／またはラクタムオリゴマーがポリ乳酸に共重合されると、融点が低下して耐熱性が低下してしまう。融点の低下は、バージンポリ乳酸のものから０〜３℃の範囲にすることが好ましい。
【００２８】
また、ラクタムおよび／またはラクタムオリゴマーの含有率は、製糸工程や、精練、製織工程、バインダー繊維として用いた場合の溶融成形工程等、各々の工程でのブリードアウトを抑制するため、繊維成形ポリマー全体に対し０．１〜５重量％とすることが好ましい。特にラクタムの単量体を用いる場合は、ブレンド比は０．１〜４重量％とすることが好ましい。含有率は、より好ましくは０．２〜３重量％、さらに好ましくは０．５〜２重量％である。ラクタムおよび／またはラクタムオリゴマーの減粘効果は極めて顕著であり、含有量１〜２重量％で溶融粘度は約１／２に低下する。そのため、ポリ乳酸の分子量を保持したままポリマーの流動性が著しく向上し、成型品の密度を高くすることができるのである。
【００２９】
また、溶融粘度を低下させられるということは、ステレオコンプレックスポリ乳酸の溶融成形において、溶融成形温度を低下させられるという利点もある。
【００３０】
また、同一の紡糸速度で得た未延伸糸を使用した場合、従来のバージンのポリ乳酸を用いたものに比べ延伸倍率を高く設定することが可能である。すなわち、同一繊度で比較すると、本発明では紡糸での単位時間当たりのポリマーの吐出量を増大させることができるため、生産性を大きく向上させることができ、製糸プロセスでのコストダウンも可能となる。
【００３１】
また、バインダー繊維に適用した場合には溶融粘度が低下する分、成型温度を下げたり、成形時間を短縮することが可能となり、成形タイムサイクルの短縮化によるコストダウンが可能となる。
【００３２】
ラクタムおよび／またはラクタムオリゴマーをポリ乳酸に添加・混合する方法は、ポリ乳酸重合中にラクタムおよび／またはラクタムオリゴマーを添加することも可能であるが、共重合を極力抑制する観点から、重合終了したポリ乳酸、すなわち一旦ペレット化されたポリ乳酸に混合することが好ましい。混合方法としては、ポリ乳酸のペレットにラクタムおよび／またはラクタムオリゴマーを固体で混合した後、押出混練機や静止混練機にて溶融混合してもよいし、ポリ乳酸とラクタムおよび／またはラクタムオリゴマーを別々に溶融した後、押出混練機や静止混練機にて溶融混合してもよい。
【００３３】
また、ポリ乳酸は加水分解しやすいという欠点を有する。前記したように、ポリ乳酸繊維の力学特性を高くするためには分子量をできるだけ高く保持することが必要であるが、これは製品となっても同様である。ポリ乳酸の耐加水分解性を高めて分子量低下を抑制するためには、自己触媒作用を有するカルボキシル基の末端濃度を下げることが有効に作用する。トータルカルボキシル基末端濃度は低い方がよいため、好ましくは１０当量／ｔｏｎ以下であり、より好ましくは６当量／ｔｏｎ以下、さらに好ましくは０〜３当量／ｔｏｎである。トータルカルボキシル基末端濃度を下げる方策としては、ラクチドや低分子量オリゴマー等をポリマーの段階で予め除去したり、ＣＯＯＨ末端を封鎖する薬剤、例えばエポキシ基を有するコポリマーや、ポリカルボジイミド等が挙げられる。これら末端封鎖剤としては、ポリカルボジイミド化合物を添加・反応させることが好ましい。
【００３４】
本発明で好ましく用いられるカルボジイミド化合物とは、分子内に少なくともひとつの（−Ｎ＝Ｃ＝Ｎ−）で表されるカルボジイミド基を有する化合物であり、例えば適当な触媒の存在下に、有機イソシアネートを加熱し、脱炭酸反応で製造できる。
【００３５】
カルボジイミド化合物の例としては、ジフェニルカルボジイミド、ジ−シクロヘキシルカルボジイミド、ジ−２，６−ジメチルフェニルカルボジイミド、ジイソプロピルカルボジイミド、ジオクチルデシルカルボジイミド、ジ−ｏ−トルイルカルボジイミド、ジ−ｐ−トルイルカルボジイミド、ジ−ｐ−ニトロフェニルカルボジイミド、ジ−ｐ−アミノフェニルカルボジイミド、ジ−ｐ−ヒドロキシフェニルカルボジイミド、ジ−ｐ−クロルフェニルカルボジイミド、ジ−ｏ−クロルフェニルカルボジイミド、ジ−３，４−ジクロルフェニルカルボジイミド、ジ−２，５−ジクロルフェニルカルボジイミド、ｐ−フェニレン−ビス−ｏ−トルイルカルボジイミド、ｐ−フェニレン−ビス−ジシクロヘキシルカルボジイミド、ｐ−フェニレン−ビス−ジ−ｐ−クロルフェニルカルボジイミド、２，６，２′，６′−テトライソプロピルジフェニルカルボジイミド、ヘキサメチレン−ビス−シクロヘキシルカルボジイミド、エチレン−ビス−ジフェニルカルボジイミド、エチレン−ビス−ジ−シクロヘキシルカルボジイミド、Ｎ，Ｎ´−ジ−ｏ−トリイルカルボジイミド、Ｎ，Ｎ´−ジフェニルカルボジイミド、Ｎ，Ｎ´−ジオクチルデシルカルボジイミド、Ｎ，Ｎ´−ジ−２，６−ジメチルフェニルカルボジイミド、Ｎ−トリイル−Ｎ´−シクロヘキシルカルボジイミド、Ｎ，Ｎ´−ジ−２，６−ジイソプロピルフェニルカルボジイミド、Ｎ，Ｎ´−ジ−２，６−ジ−tert −ブチルフェニルカルボジイミド、Ｎ−トルイル−Ｎ´−フェニルカルボジイミド、Ｎ，Ｎ´−ジ−ｐ−ニトロフェニルカルボジイミド、Ｎ，Ｎ´−ジ−ｐ−アミノフェニルカルボジイミド、Ｎ，Ｎ´−ジ−ｐ−ヒドロキシフェニルカルボジイミド、Ｎ，Ｎ´−ジ−シクロヘキシルカルボジイミド、Ｎ，Ｎ´−ジ−ｐ−トルイルカルボジイミド、Ｎ，Ｎ′−ベンジルカルボジイミド、Ｎ−オクタデシル−Ｎ′−フェニルカルボジイミド、Ｎ−ベンジル−Ｎ′−フェニルカルボジイミド、Ｎ−オクタデシル−Ｎ′−トリルカルボジイミド、Ｎ−シクロヘキシル−Ｎ′−トリルカルボジイミド、Ｎ−フェニル−Ｎ′−トリルカルボジイミド、Ｎ−ベンジル−Ｎ′−トリルカルボジイミド、Ｎ，Ｎ′−ジ−ｏ−エチルフェニルカルボジイミド、Ｎ，Ｎ′−ジ−ｐ−エチルフェニルカルボジイミド、Ｎ，Ｎ′−ジ−ｏ−イソプロピルフェニルカルボジイミド、Ｎ，Ｎ′−ジ−ｐ−イソプロピルフェニルカルボジイミド、Ｎ，Ｎ′−ジ−ｏ−イソブチルフェニルカルボジイミド、Ｎ，Ｎ′−ジ−ｐ−イソブチルフェニルカルボジイミド、Ｎ，Ｎ′−ジ−２，６−ジエチルフェニルカルボジイミド、Ｎ，Ｎ′−ジ−２−エチル−６−イソプロピルフェニルカルボジイミド、Ｎ，Ｎ′−ジ−２−イソブチル−６−イソプロピルフェニルカルボジイミド、Ｎ，Ｎ′−ジ−２，４，６−トリメチルフェニルカルボジイミド、Ｎ，Ｎ′−ジ−２，４，６−トリイソプロピルフェニルカルボジイミド、Ｎ，Ｎ′−ジ−２，４，６−トリイソブチルフェニルカルボジイミドなどのモノ又はジカルボジイミド化合物、ポリ（１，６−ヘキサメチレンカルボジイミド）、ポリ（４，４′−メチレンビスシクロヘキシルカルボジイミド）、ポリ（１，３−シクロヘキシレンカルボジイミド）、ポリ（１，４−��クロヘキシレンカルボジイミド）、ポリ（４，４′−ジフェニルメタンカルボジイミド）、ポリ（３，３′−ジメチル−４，４′−ジフェニルメタンカルボジイミド）、ポリ（ナフチレンカルボジイミド）、ポリ（ｐ−フェニレンカルボジイミド）、ポリ（ｍ−フェニレンカルボジイミド）、ポリ（トリルカルボジイミド）、ポリ（ジイソプロピルカルボジイミド）、ポリ（メチル−ジイソプロピルフェニレンカルボジイミド）、ポリ（トリエチルフェニレンカルボジイミド）、ポリ（トリイソプロピルフェニレンカルボジイミド）などのポリカルボジイミドなどが挙げられる。中でもＮ，Ｎ´−ジ−２，６−ジイソプロピルフェニルカルボジイミド、２，６，２′，６′−テトライソプロピルジフェニルカルボジイミドが好ましく、また、ポリカルボジイミドが好ましい。
【００３６】
上記のカルボキシル基封鎖剤は１種または２種以上の化合物を任意に選択して使用することができる。
【００３７】
末端封鎖剤を添加する場合、添加する成分のカルボキシル基末端量に対して決めることが重要である。さらに、ラクチド等の残存オリゴマーも加水分解によりカルボキシル基末端を生じることから、ポリマーのカルボキシル基末端だけでなく残存オリゴマーやモノマー由来のものも併せたトータルカルボキシル末端量が重要である。例えば、末端封鎖剤としてポリカルボジイミドを用いる場合、ポリカルボジイミドのカルボジイミド基当量としてトータルカルボキシル末端量の１〜５倍当量添加することで、フリーのポリカルボジイミド化合物を減じることができる。ポリカルボジイミド化合物の添加量は、より好ましくはトータルカルボキシル末端量の１．２〜３倍当量であり、さらに好ましくは１．３〜２．５倍当量である。
【００３８】
ポリ乳酸に末端封鎖剤を添加・混合する方法は、ポリ乳酸のペレットと末端封鎖剤を固体状態で混合した後、押出混練機にて溶融混合してもよいし、高濃度の末端封鎖剤入りポリ乳酸ペレットを予め作成しておき、ポリ乳酸のペレットと前記の高濃度マスターペレットを固体状態でブレンドした後、溶融紡糸にて静止混練器やポーラスメタルやサンド中で溶融混合させてもよい。ただし、ポリ乳酸のカルボキシル末端と末端封鎖剤とを効率よく反応させ、安定して製糸するためには、２軸押出混練機付き紡糸機を用い、混練機内での溶融滞留時間を２分以上に設定し、溶融混練と溶融紡糸を連続して行うことが好ましい。
【００３９】
また、製造コストを抑制するためにはタルク、ラクタム（および／またはラクタムオリゴマー）、末端封鎖剤の３者を高濃度で混練した１種のマスターペレットを作成しておき、２軸押出混練機付き紡糸機にて所望の濃度に薄めながら紡糸することがより好ましい。
【００４０】
本発明において、ポリ乳酸繊維の紡糸については、ポリ乳酸の熱分解による重合度低下を極力抑えるため、紡糸温度２００〜２２０℃で行うことが好ましい。また、紡糸速度は１０００〜３０００ｍ／分程度の巻取速度で未延伸糸を得た後、１．５〜３倍程度で延撚する方法、紡糸−延撚工程を直結した直延法（スピンドロー法）、巻取速度４０００ｍ／分以上の高速紡糸法（スピンテイクアップ法）等、いずれの方法を採用してもよい。
【００４１】
繊維の形態は、長繊維でも短繊維でもよく、長さ方向に均一なものや太細のあるものでもよく、断面形状は、丸型、三角、Ｔ型、Ｙ型、Ｗ型、多葉型、偏平型、中空等、最終製品の特性に合わせて適宜選択すればよい。
【００４２】
さらに糸条の形態としては、原糸、原綿、仮撚加工糸、先撚仮撚糸、中〜強撚糸、流体噴射加工糸、リング紡績糸、オープンエンド紡績糸等の紡績糸やマルチフィラメント原糸、混繊糸等が挙げられる。
【００４３】
また、本発明のポリ乳酸繊維は他の繊維と混合（混繊や混紡等）をしてもよく、ポリ乳酸の特徴を活かすため、少なくとも１０重量％以上含んでいることが好ましい。より好ましくは３０重量％以上であり、さらに好ましくは５０重量％以上である。ポリ乳酸繊維が２０重量％以上含まれていることで、寸法安定性に優れるとともに、しなやかでドライな触感の織編物とすることができる。一方、ポリ乳酸繊維の比率が９０重量％を越えると、その他の繊維の特徴が失われるため、他繊維との混合では上限を９０重量％にすることが好ましい。
【００４４】
本発明のポリ乳酸繊維と混合（混繊、混紡等）する他の繊維としては、ウール、綿、絹、ヘンプ、ケナフ、カポック、バンブー、月桃、イグサ等に代表される天然繊維、ビスコースレーヨン、キュプラ等の再生セルロース繊維が好ましく用いられる。より好ましくは、セルロース系繊維である。ポリ乳酸は寸法安定性に優れるとともに、低温染色性にも優れるため、セルロース繊維との混合による相乗効果が大きい。ポリ乳酸繊維が混用された糸条を得る方法としては、例えば、ポリ乳酸繊維とセルロース系繊維を合撚する方法、ポリ乳酸繊維を芯にして、セルロース系繊維を巻き付ける様にカバリングする方法、芯糸にポリ乳酸繊維、鞘糸にセルロース系繊維として流体噴射加工する方法、ポリ乳酸繊維とセルロース系繊維を引き揃えて仮撚する方法、更に、仮撚加工の前もしくは後にインターレースノズルを用いて交絡させる方法がある。また、セルロース繊維やウール繊維等の短繊維との混合の場合には、紡績工程の中の精紡時点で、ポリ乳酸繊維を複合した精紡交撚糸としたり、それぞれの原綿を混ぜ合わせてウェブとし、熱圧着する方法が挙げられる。
【００４５】
本発明のポリ乳酸繊維は、各種織物（タフタ、ツイル、サテン等）や編物（経編、丸編、横編等）に使用することができ、また、カーペットの表面（立毛部）にも使用することができる。編物の組織としては、天竺、天竺かのこ、ゴム、パール、両面、ポンチローマ、ミラノリブ等が挙げられ、製品の目的に応じて適宜選定すればよい。
【００４６】
また、綿、絹、ヘンプ、ケナフ、カポック、バンブー、月桃、イグサ等と混合してウェブとし、ポリ乳酸繊維の融点以上の温度で熱圧着してシートやカップ、ボード等にすることも好ましく用いられる。
【実施例】
【００４７】
以下、本発明を実施例を用いて詳細に説明する。なお、実施例中の測定方法は以下の方法を用いた。
【００４８】
Ａ．重量平均分子量
Waters社製のゲルパーミエーションクロマトグラフィー２６９０を用い、ポリスチレンを標準として測定した。
【００４９】
Ｂ．トータルカルボキシル基末端濃度
精秤した試料をｏ−クレゾール（水分５％）に溶解し、この溶液にジクロロメタンを適量添加した後、０．０２規定のＫＯＨメタノール溶液にて滴定することにより求めた。この時、乳酸の環状２量体であるラクチド等のオリゴマーが加水分解し、カルボキシル基末端を生じるため、ポリマーのカルボキシル基末端およびモノマー由来のカルボキシル基末端、オリゴマー由来のカルボキシル基末端の全てを合計したカルボキシル基末端濃度が求まる。
【００５０】
Ｃ．残存ラクチド量
試料１ｇをジクロロメタン２０ｍｌに溶解し、この溶液にアセトン５ｍｌを添加する。さらにシクロヘキサンで定容して析出させ、島津社製ＧＣ１７Ａを用いて液体クロマトグラフにより分析し、絶対検量線にてラクチド量を求めた。
【００５１】
Ｄ．タルクの平均粒子径Ｄ50及び１０μｍ以上のタルクの含有率
島津製作所製ＳＡＬＤ−２０００Ｊを用い、レーザー回折法によりタルクの平均粒子径Ｄ50（μｍ）を測定した。また、得られた粒度分布から１０μｍ以上のタルクの体積％を求めた。
【００５２】
Ｅ．強度及び伸度
試料をオリエンテック（株）社製テンシロン（TENSILON）UCT-100でＪＩＳ  Ｌ１０１３（化学繊維フィラメント糸試験方法、１９９８年）に示される定速伸長条件で測定した。なお、破断伸度はＳ−Ｓ曲線における最大強力を示した点の伸びから求めた。また、強伸度積は伸度（％）の平方根と強度（cN／dtex）との積によって求めた（下式参照）。
強伸度積＝強度（cN/dtex）×｛伸度（％）｝０．５
【００５３】
Ｆ．降温結晶化ピーク温度Ｔｃ’及び結晶化熱量△Ｈ
Ｐerkin elmer社製ＤＳＣ−７を用い、試料を２００℃まで昇温させてそのまま５分間保持した後、降温速度１６℃／分にて５０℃まで降温させてＴｃ’を測定した。また、このときのピーク面積から結晶化熱量△Ｈを求めた。この時の試料重量は約１０ｍｇとした。
【００５４】
Ｇ．紡糸パック圧力
紡糸の際のパック内圧を長野計器製圧力計により測定した。
【００５５】
Ｈ．紡糸性
紡糸により約２５ｋｇのサンプリングを行い、４段階で評価を行った。糸切れゼロを◎、糸切れ１〜２回を○、糸切れ３〜４回を△、糸切れ５回以上を×とした。
【００５６】
ポリ乳酸の製造
光学純度９９．５％のＬ乳酸から製造したラクチドを、ビス（２−エチルヘキサノエート）スズ触媒（ラクチド対触媒モル比＝１００００：１）を存在させて窒素雰囲気下１８０℃でそれぞれ２００分、２７０分、４１０分重合時間を変え、分子量の異なる３種類のポリ乳酸を得た。引き続いて１８０℃減圧下で脱ラクチド処理した。なお、重合時に安定剤としてＧＥ社製“Ultranox 626”をラクチド対比０．２重量％加えた。得られたポリ乳酸の重量平均分子量は、それぞれ１１万、１５万、２３万、トータルカルボキシル基末端濃度（当量／ｔｏｎ）は１８、２０、１９、残存ラクチド量（ｐｐｍ）は２４０、２５０、２７０であった。
【００５７】
実施例１
ポリ乳酸の製造で得られた重量平均分子量１５万のポリ乳酸に、結晶核剤として平均粒子径Ｄ50が０．９８μｍのタルク（粒子径１０μｍ以上の含有量はタルク全量に対して０体積％）を２重量％、（株）日清紡製のポリカルボジイミド化合物「ＬＡ−１」（カルボジイミド１当量／カルボジイミド化合物２４７ｇ）を０．７重量％（トータルカルボキシル基末端量に対し１．４倍当量）をそれぞれ添加して２軸押出混練機にて溶融混合し、ペレタイズした。該ペレットをホッパー１に仕込み、１軸押出混練機２に導き、溶融温度Ｔ1：２２０℃で溶融混練し、引き続き紡糸温度Ｔ2：２２０℃に加温された紡糸ブロック３にて溶融ポリマーを計量・排出し、内蔵された紡糸パック４に溶融ポリマーを導き、吐出孔径０．３ｍｍ、孔深度１．０ｍｍ、孔数３００孔の口金５から紡出した（図１参照）。このとき、口金下１０ｃｍの位置に吸引装置６を設置し、吸引速度２５ｍ／分にて昇華するモノマー及びオリゴマーを取り除いた。紡糸時の紡糸パックの内圧は１５．５ＭＰａであり、安定して紡出することができた。
【００５８】
紡出した糸条は冷却チムニー７により風速２５ｍ／分で冷却固化させた後、口金下２ｍに設置された給油装置９により給油した。紡糸油剤には、平滑剤として脂肪酸エステルを７０重量％、その他の添加剤（乳化剤、制電剤、抗酸化剤、防錆剤）を３０重量％の比率で調整し、さらにこの油剤を濃度１０重量％になるように水エマルジョンとして調整し、繊維に対して５重量％付着した（純油分として０．５重量％付着）。さらに周速度１５００ｍ／分の第１ゴデットロール及び第２ゴデットロールで引き取り、２６４０デシテックス、３００フィラメントの未延伸糸を得た。該未延伸ドラムを３８本サンプリングして、約１０万デシテックスのトウに引き揃えた後、約９０℃の液浴にて２．２倍の延伸を行い、連続して捲縮付与、カットを行い、単繊維繊度４デシテックス（繊維直径約２０μｍ）、繊維長７５ｍｍの原綿を得た。実施例１の試料は紡糸、延伸工程で糸切れや毛羽の発生もなく、安定して約２０ｋｇの原綿を得ることができた。得られた原綿の物性を表１に示す。
【００５９】
実施例１の試料は強度３．５ｃＮ／ｄｔｅｘ、伸度４１％（強伸度積：２２．４）と十分実用性のある力学特性を示した。また、結晶化特性を評価したところ、Ｔｃ’１０３℃、結晶化熱量△Ｈ３３．５Ｊ／ｇであり、結晶化速度が高く熱セット性に優れるとともに、熱圧成型用のバインダー繊維としても最適な特性を示した。
【００６０】
比較例６，実施例３
原料のポリ乳酸の重量平均分子量を変更した以外は実施例１と同様に実施した。結果を表１に示す。重量平均分子量１１万のポリ乳酸原料を用いた比較例６は強度が２．５ｃＮ／ｄｔｅｘ、伸度３８％（強伸度積１５．４）とやや低いものであり、用途が限定されるものであった。また、重量平均分子量１９万のポリ乳酸原料を用いた実施例３は実施例１よりも優れた力学特性を示したが、Ｔｃ’９７℃、△Ｈ２８．８Ｊ／ｇであり、実施例１よりもやや結晶化特性が劣るものであった。
【００６１】
比較例１
重量平均分子量１１万のポリ乳酸原料を用い、１軸押出混練機２の溶融温度Ｔ1を２４０℃、スピンブロック温度Ｔ2を２４０℃にした以外は実施例２と同様に実施した。比較例１の繊維の重量平均分子量は８．８万であった。また、このポリ乳酸繊維の強度は２ｃＮ／ｄｔｅｘ、伸度は３５％（強伸度積１１．８）と力学特性の低いものであり、実用性に欠けるものであった。
【００６２】
【表１】
0004617872.tif 000002
【００６３】
実施例４〜６，比較例７
タルクの含有量を変更した以外は実施例１と同様に実施した。結果を表２に示す。タルクの添加量を多くすることでＴｃ’が高く、△Ｈも大きくなり、結晶化速度の向上度合いが大きくなるが、一方でタルク含有量を高くすることで紡糸、延伸での糸切れや毛羽立ちが多くなる傾向にあるとともに、力学特性も低下するものであった。
【００６４】
比較例２
タルクの含有量を６．０重量％とした以外は実施例１と同様に実施した。比較例２は紡糸での糸切れが多く、安定して未延伸糸を巻くことができなかった。また、延伸後の強度及び伸度のバラツキが大きいものであった。
【００６５】
比較例３
タルクを未添加とした以外は実施例１と同様に実施した。比較例３はＤＳＣでの降温結晶化ピークが観測されず、結晶化速度が極めて遅いものであった。
【００６６】
【表２】
0004617872.tif 000003
【００６７】
実施例８，比較例８〜９
タルクの平均粒子径の異なるものを添加した以外は実施例１と同様に実施した。タルクの平均粒子径Ｄ５０が１．９８μｍの実施例８は紡糸、延伸で若干糸切れ、毛羽が発生するものの、結晶化速度も速く、実用性に優れた特性を示した。タルクの平均粒子径Ｄ５０が３．７９μｍである比較例８は紡糸、延伸での糸切れ、毛羽が発生しやすいものの、実用性のある力学特性及び結晶化特性を示した。また、タルクの平均粒子径Ｄ５０が４．３０μｍ、かつ１０μｍ以上のタルク含有量が４．５体積％である比較例９は、比較例８よりも強伸度積が低いものであった。
【００６８】
比較例４，５
タルクの平均粒子径の異なるものを添加した以外は実施例１と同様に実施した。タルクの平均粒子径Ｄ50が４．６０μｍであり、かつ１０μｍ以上のタルク含有量がタルク全量に対し４．８体積％である比較例４は、紡糸での糸切れが多発するとともに、濾圧上昇が大きく量産に適応しにくいものであった。
【００６９】
また、タルクの平均粒子径Ｄ50が５．４０μｍである比較例５は、比較例４と同様、濾圧上昇の大きいものであった。また、得られた繊維の強度及び伸度が低く（強伸度積１０．８）実用性に欠ける力学特性であった。
【００７０】
【表３】
0004617872.tif 000004
【００７１】
実施例１１
ポリ乳酸の製造で得られた重量平均分子量１５万のポリ乳酸に、結晶核剤として平均粒子径Ｄ50が０．９８μｍのタルク（粒子径１０μｍ以上の含有量はタルク全量に対して０体積％）を１重量％、（株）日清紡製のポリカルボジイミド化合物「ＬＡ−１」（カルボジイミド１当量／カルボジイミド化合物２４７ｇ）を０．７重量％（トータルカルボキシル基末端量に対し１．４倍当量）、ε−カプロラクタムを１重量％をそれぞれ添加して２軸押出混練機にて溶融混合し、ペレタイズした以外は実施例１と同様に実施した。実施例１１の紡糸時の紡糸パックの内圧は９．３ＭＰａであり、実施例１よりも４０％圧力損失を低減することができた。さらに得られたポリ乳酸の原綿をヘンプ繊維と１：１の割合で混合して厚さ５ｍｍのウェブを作成した。得られたウェブを２１０℃で熱圧成形した後、１１０℃で１分間熱処理し、厚さ１ｍｍのポリ乳酸／ヘンプのボードを作成した。得られたボードは引っ張り強度、曲げ強度ともに極めて優れたものであり、資材用途に好適に用いられるものであった。
【００７２】
実施例１２
ε−カプロラクタムの添加量を４．０重量％とした以外は実施例１１と同様に実施した。
【００７３】
実施例１２は紡糸での発煙がやや多かったが、紡糸性、延伸性は良好であった。また、紡糸時の紡糸パックの内圧は６．３ＭＰａであり、実施例１よりも６０％圧力損失を低減することができた。さらに得られたポリ乳酸／ヘンプのボードは引っ張り強度、曲げ強度ともに実施例１１よりもさらに優れたものであった。
【００７４】
実施例１３
（株）日清紡製のポリカルボジイミド化合物「ＬＡ−１」を添加しなかったこと以外は実施例１と同様に実施した。実施例１３の原綿は力学特性、結晶化特性ともに実施例１と同等レベルであった。しかしながら、該原綿を紡績糸とし、さらに布帛にした後８０℃で精練、１２０℃で染色したところ、加水分解により重量平均分子量が６５，０００まで低下してしまった。そのため、実施例１２は染色しない用途に限定されるものであった。
【００７５】
【表４】
0004617872.tif 000005
【図面の簡単な説明】
【００７６】
【図１】本発明で好ましく用いられる紡糸装置の概略図である。
【符号の説明】
【００７７】
１：ホッパー
２：１軸押出混練機
３：紡糸ブロック
４：紡糸パック
５：口金
６：吸引装置
７：冷却チムニー
８：糸条
９：給油装置
１０：第１ゴデットロール
１１：第２ゴデットロール
１２：巻取機
１３：巻取糸の糸条パッケージ
【図１】
0004617872.tif 000006